Selon un autre aspect, l’invention a pour objet un procédé de production de noyaux de fer starifiés pour moteurs électriques, caractérisé en ce qu’il comprend la fabrication de noyaux de fer starifiés en utilisant l’équipement pour la production des noyaux de fer laminés pour moteurs électriques selon ce qui est mentionné ci-dessus, les étapes spécifiques sont comme suit : la bande de matériau métallique est transportée pas à pas de manière continue dans la direction du découpage, et on pulvérise la surface supérieure de ladite bande de matériau métallique avec un liquide mélangé d’huile pour la catalyse et la colle entre ledit ensemble de moule supérieur et ledit ensemble de moule inférieur entrant dans ledit équipement pour la production ; ladite bande de matériau métallique se trouve entre ledit ensemble de moule supérieur et ledit ensemble de moule inférieur dudit équipement pour la production, lors du processus de transport pas à pas de manière continue de ladite bande de matériau métallique dans la direction du découpage, la zone préformée de plaque de noyau de fer s’adapte sur ledit dispositif de pulvérisation de colle dans ledit équipement pour la production, la colle dans ledit cylindre de colle dudit premier dispositif de commande de pulvérisation de colle est transportée vers lesdits premiers orifices de pulvérisation de colle dudit dispositif de pulvérisation de colle par ledit dispositif de commande de colle, la colle dans ledit cylindre de colle dudit deuxième dispositif de commande de pulvérisation de colle est transportée vers lesdits deuxièmes orifices de pulvérisation de colle par ledit dispositif de commande de colle, de sorte que la colle pulvérisée auxdits premiers orifices de pulvérisation de colle et auxdits deuxièmes orifices de pulvérisation de colle adhère à la surface inférieure de ladite zone préformée de plaque de noyau de fer, et les points de colle sont uniformément répartis sur la surface inférieure de ladite zone préformée de plaque de noyau de fer ; lors du processus de transport pas à pas de manière continue de ladite bande de matériau métallique, le découpage-poinçonnage est effectué à la zone préformée de plaque de noyau de fer revêtue de la colle sur ladite bande de matériau métallique pour former des plaques de noyau de fer, qui sont découpées dans ledit canal de découpage, pour être durcies et collées par la colle et le contact avec ledit liquide mélangé avec la surface supérieure de la pile des plaques de noyau de fer superposées à l’intérieur dudit canal de découpage, afin de former des plaques de noyau de fer starifiées ; lors du durcissement et de la colle, le processus de la colle est réalisé à une température de 15°C à 35°C pendant 10s à 3min, et les plaques de noyau de fer déjà formées sont soumises à la pression exercée par la moule de formage dudit ensemble de moule supérieur, ladite pile des plaques de fer sont soumises à la contre-pression du cylindre hydraulique et à la force de serrage de la bague de verrouillage, de sorte que les plaques de noyau de fer formées et ladite surface supérieure de la pile des plaques de noyau de fer sont durcies rapidement et collées de manière étanche à température ambiante.